(57)【要約】【課題】圧延機周辺の狭いスペースでの設置が可能であり、安価で実用的な形鋼圧延用圧延ロールの周面研磨装置およびこれを用いた形鋼圧延用圧延ロールの研磨方法を提供する。【解決手段】圧延ロールの周面に対向して圧延ロールの入側に研磨器３０を備え、研磨器３０は、筒状のハウジング３２と、ハウジング３２の先端側に遊嵌して挿着され圧延中にあっては圧延ロールの周面に自身先端が常時当接する研磨砥石３４と、研磨砥石３４をその後端側から押圧する押圧ばね３３と、押圧ばね３３をその後端側から支持し支持位置を変えることにより押圧ばね３３の押圧量を調整する押圧量調整手段３６とを有し、研磨砥石３４には、自身の基端側から先端側に向けて縮幅するように形成された傾斜面３４ｔが形成されている。【選択図】図３
2014076482.tif 000002
【特許請求の範囲】
【請求項１】
形鋼を圧延するための圧延ロールの周面をオンラインで研磨する研磨装置であって、
前記圧延ロールの周面に対向して前記圧延ロールの被圧延材とは干渉しない位置に配置される研磨器を備え、
前記研磨器は、筒状のハウジングと、該ハウジングの先端側から自身先端が突き出すように且つ前記ハウジング軸方向にスライド移動可能に前記ハウジング内に遊嵌して挿着されるとともに圧延中にあっては前記圧延ロールの周面に自身先端が常時当接する研磨砥石と、該研磨砥石を当該研磨砥石の後端側から押圧するように前記ハウジング内に介装される押圧ばねと、該押圧ばねを当該押圧ばねの後端側から支持するとともに前記ハウジングの軸方向での支持位置を変えることにより前記押圧ばねの押圧量を調整する押圧量調整手段とを有し、
前記研磨砥石は、自身先端部に、自身基端側から先端側に向けて縮幅するように形成された傾斜面が形成されていることを特徴とする形鋼圧延用圧延ロールの周面研磨装置。
【請求項２】
前記研磨砥石の粒度が３６番以下であることを特徴とする請求項１に記載の形鋼圧延用圧延ロールの周面研磨装置。
【請求項３】
前記研磨砥石が炭化ケイ素系研削材であることを特徴とする請求項１または２に記載の形鋼圧延用圧延ロールの周面研磨装置。
【請求項４】
請求項１〜３のいずれか一項に記載の形鋼圧延用圧延ロールの周面研磨装置を用い、形鋼圧延用の圧延ロールの周面を、前記研磨砥石の先端を前記圧延ロールの周面に常時当接させながらオンラインで研磨することを特徴とする形鋼圧延用圧延ロールの周面研磨方法。
【発明の詳細な説明】
【技術分野】
【０００１】
本発明は、形鋼を圧延するときに発生する圧延ロールの周面の肌荒れを除去するための形鋼圧延用圧延ロールの周面研磨装置およびこれを用いた周面研磨方法に関する。
【背景技術】
【０００２】
形鋼は一般的に熱間圧延によって製造される。熱間圧延では、素材を加熱した後に、粗圧延、中間圧延および仕上圧延の各工程において、円筒状のロールや孔型ロールをはじめとする各種形状の圧延ロールで圧延が行われる。
ところで、形鋼の熱間圧延において、圧延ロールの周面に局部的な負荷がかかると、圧延ロールの周面の表面に肌荒れが発生する。このような肌荒れの問題は、特に複雑な断面形状の圧延をする場合に、径方向での凹部と凸部との周速の差異が拡大することから一層顕著となる。
【０００３】
そして、このロール表面の肌荒れは、形鋼への圧着疵や焼付き疵の原因となる。そのため、発生したロール表面の肌荒れを除去するために、圧延ラインを停止し、人手によるグラインダ手入れ作業が必要となり、生産性が低下するという問題があった。
そこで、圧延ラインを停止せずに、オンラインで、すなわち通常操業中に同時にロールを研磨する技術が従来から提案されている（例えば特許文献１ないし２参照）。例えば特許文献１では、形鋼圧延機に対してオンラインでの研磨が可能なように、回転手段、送り手段および移動手段を備えた研磨装置を設置し、この研磨装置により、圧延ロールの円周面と側面の両方を研磨する技術が開示されている。また、特許文献２では、ユニバーサルミルにおけるロールチョックまたはその内部に研磨装置を配設し、この研磨装置により、水平ロール側面の平坦部を研磨する技術が開示されている。
【先行技術文献】
【特許文献】
【０００４】
【特許文献１】特開平０８−３０００１５号公報
【特許文献２】特開２００４−２４９３５８号公報
【発明の概要】
【発明が解決しようとする課題】
【０００５】
しかしながら、特許文献１に記載された従来技術は、研磨装置が、回転手段、送り手段および移動手段を備えるという複雑な構造を有するものなので、設備が高価となり、また、形鋼圧延における圧延機周辺の狭いスペースでの設置や、圧延環境下での使用の点で実用的ではないという問題がある。
また、特許文献２に記載された従来技術は、ロールチョックまたはその内部に研磨装置を配設することで省スペース化を可能とするものの、このような構造であると、水平ロール側面の平坦面を研磨することを対象とした装置となる。そのため、水平ロール周面の表面に発生する肌荒れを研磨する上では適用できないという問題がある。
【０００６】
そこで、本発明は、このような問題点に着目してなされたものであって、形鋼を圧延するための圧延ロールの周面をオンラインで研磨するに際し、圧延機周辺の狭いスペースでの設置が可能であり、さらに、安価で実用的な形鋼圧延用圧延ロールの周面研磨装置、およびこれを用いた形鋼圧延用圧延ロールの周面研磨方法を提供することを課題とする。
【課題を解決するための手段】
【０００７】
上記課題を解決するために、本発明の一態様に係る形鋼圧延用圧延ロールの周面研磨装置は、形鋼を圧延するための圧延ロールの周面をオンラインで研磨する研磨装置であって、前記圧延ロールの周面に対向して前記圧延ロールの被圧延材とは干渉しない位置に配置される研磨器を備え、前記研磨器は、筒状のハウジングと、該ハウジングの先端側から自身先端が突き出すように且つ前記ハウジング軸方向にスライド移動可能に前記ハウジング内に遊嵌して挿着されるとともに圧延中にあっては前記圧延ロールの周面に自身先端が常時当接する研磨砥石と、該研磨砥石を当該研磨砥石の後端側から押圧するように前記ハウジング内に介装される押圧ばねと、該押圧ばねを当該押圧ばねの後端側から支持するとともに前記ハウジングの軸方向での支持位置を変えることにより前記押圧ばねの押圧量を調整する押圧量調整手段とを有し、前記研磨砥石は、自身先端部に、自身基端側から先端側に向けて縮幅するように形成された傾斜面（テーパ面または勾配面）が形成されていることを特徴とする。
【０００８】
本発明の一態様に係る形鋼圧延用圧延ロールの周面研磨装置において、前記研磨砥石の粒度を３６番以下とすることが好ましい。また、前記研磨砥石を炭化ケイ素系研削材とすることが好ましい。
また、本発明の一態様に係る形鋼圧延用圧延ロールの周面研磨方法は、上記本発明の一態様に係る形鋼圧延用圧延ロールの周面研磨装置を用いて形鋼圧延用の圧延ロールの周面を、前記研磨砥石の先端を前記圧延ロールの周面に常時当接させながらオンラインで研磨することを特徴とする。
【発明の効果】
【０００９】
本発明によれば、研磨器が、筒状のハウジングと、このハウジングの先端側の研磨砥石と、ハウジング内に介装される押圧ばねと、この押圧ばねの後端側を支持し押圧ばねの押圧量を調整する押圧量調整手段とを有する構成なので、構造が簡単である。よって、圧延機周辺の狭いスペースでの設置が可能であり且つ安価で実用的である。
そして、本発明において、研磨器の研磨砥石の粒度を３６番以下、および／または砥粒を炭化ケイ素系研削材とすれば、研磨砥石が圧延ロールの周面の形状に倣って成形され易く、複雑な形状の孔型ロール表面（周面）の形状の研磨に好適である。
【００１０】
特に、この研磨砥石には、自身先端部に、自身の基端側から先端側に向けて縮幅するように形成された傾斜面（テーパ面または勾配面）が形成されているので、圧延ロールの周面が曲面を有するような複雑な形状を有する場合であっても、傾斜面によって研磨砥石の先端の角（エッジ）での圧延ロールの周面との「あたり」が緩和される。そのため、研磨砥石の先端の角による、圧延ロールの周面への段部の形成が抑制され、好ましい研磨（ロール表面の肌荒れ部分の除去）を行うことができる。
【図面の簡単な説明】
【００１１】
【図１】本発明の一実施形態に係る周面研磨装置が配置された圧延機の一実施形態を説明する図であり、同図（ａ）は粗圧延機を正面から見た模式図、（ｂ）は中間圧延機を正面から見た模式図、（ｃ）は仕上圧延機を正面から見た模式図である。
【図２】図１（ａ）、（ｂ）、（ｃ）でのＢ−Ｂ断面の模式図である。
【図３】図１でのＡ矢視の拡大図であり、同図は周面研磨装置をそのハウジング軸線に沿った断面で示している。
【図４】図３でのＣ矢視図であり、同図は周面研磨装置をそのハウジング軸線に沿った断面で示している。
【図５】圧延ロールの周面研磨に適した研磨砥石を選定するために行ったオフラインテストの結果を示すグラフであり、同図(ａ)は砥石の材質選定のためのテストの結果、(ｂ)は砥石の粒度（番手）選定のためのテストの結果をそれぞれ示している。
【図６】圧延ロールの周面に発生した肌荒れの図（イメージ）であり、同図(ａ)は肌荒れの研磨前の状態、(ｂ)は研磨後の状態をそれぞれ示している。
【発明を実施するための形態】
【００１２】
以下、本発明の一態様に係る形鋼圧延用圧延ロールの周面研磨装置（以下、単に「研磨装置」ともいう）の一実施形態について、図面を適宜参照しつつ説明する。
まず、本実施形態の研磨装置が装備される圧延設備について説明する。この圧延設備は、例えばＨ形鋼を製造するものであり、加熱炉で加熱された被圧延材をスケール除去後、ブレークダウンミルにより粗圧延後、中間圧延機および仕上圧延機を順に介することで被圧延材をＨ形鋼に成型する。その後、成型された被圧延材（Ｈ形鋼）は、冷却床で冷却後に矯正して所望形状の製品とされる。本実施形態の研磨装置は、上記圧延設備のブレークダウンミル、中間圧延機および仕上圧延機にそれぞれ装備されている。
【００１３】
図１に、ブレークダウンミル、中間圧延機および仕上圧延機を正面から見た模式図を示す。なお、同図（ａ）がブレークダウンミル、（ｂ）が中間圧延機、（ｃ）が仕上圧延機を示しており、同図（ｂ）および（ｃ）の圧延機はユニバーサルミルの例である。
ブレークダウンミル１は、同図（ａ）に示すように、対向する上ロール２と下ロール３とを有する。上ロール２と下ロール３は、複雑な形状の孔形ロールであって、ロール２，３の軸方向に複数形状の孔型４が設けられたカリバロールが用いられている。ブレークダウンミル１は、成形の段階により1パス毎にロール全体を軸方向にシフトさせてカリバ位置を変え、対向するロール同士の間の孔型４にて被圧延材Ｗの粗圧延を実施する。
【００１４】
中間圧延機１０は、同図（ｂ）に示すように、上下に対向配置された一対の水平ロール１１，１１と、左右に対向配置された一対の竪ロール１２，１２とを有する。そして、対向するロール同士の間に孔型１５が形成され、搬送される被圧延材Ｗが所期の形状に圧下されるようになっている。
同様に、仕上圧延機２０は、同図（ｃ）に示すように、上下に対向配置された一対の水平ロール２１，２１と、左右に対向配置された一対の竪ロール２２，２２とを有する。そして、対向するロール同士の間に孔型２５が形成され、中間圧延機１０を経て搬送される被圧延材Ｗが所期のＨ形鋼の形状に圧下されるようになっている。
【００１５】
ここで、同図（ａ）〜（ｃ）に示すように、本実施形態の研磨装置は、各圧延機１、１０、２０のカリバロール２，３、および各水平ロール１１，１１、２１，２１にそれぞれ配置された研磨器３０を有する。各研磨器３０は、カリバロール２，３、および各水平ロール１１，１１、２１，２１の周面２ｓ，３ｓ、および１１ｓ，１１ｓ、２１ｓ，２１ｓに常時当接されており、周面２ｓ，３ｓ、および１１ｓ，１１ｓ、２１ｓ，２１ｓをオンラインで研磨するようになっている。なお、カリバロール２，３、および各水平ロール１１，１１、２１，２１にそれぞれ配置される研磨器３０は、圧延機の区別なくいずれも同じ構成なので、以下特に区別することなく一つの研磨器３０について説明する。
【００１６】
この研磨器３０は、図２に示すように、カリバロール２，３、および各水平ロール１１，１１、２１，２１の周面２ｓ，３ｓ、および１１ｓ，１１ｓ、２１ｓ，２１ｓに対向して、カリバロール２，３、および水平ロール１１，１１、２１，２１の入側に且つ被圧延材Ｗとは干渉しない位置に配置される。
詳しくは、研磨器３０は、図３に拡大図示するように、筒状のハウジング３２を有する。この例では、ハウジング３２は、カリバロール２，３、および水平ロール１１，２１の軸方向に長い扁平形状（矩形）の横断面を有している。そして、カリバロール２，３、および各水平ロール１１，１１、２１，２１それぞれに対して架台３１が設けられており、各研磨器３０は、上記架台３１にハウジング３２が固定され、ハウジング軸ＣＬの向きがカリバロール２，３、および各水平ロール１１，１１、２１，２１の中心を向くように斜めに設置されている（図２参照）。なお、架台３１は、圧延スタンドの付属装置取り付け部材に付設されている。
【００１７】
ハウジング３２には、図４に示すように、ハウジング３２の先端側に、左右に二分割された案内ブッシュ３５が内嵌され、ハウジング３２と一体をなしている。ハウジング３２には、その先端側に研磨砥石３４が挿着されている。詳しくは、研磨砥石３４は、横断面が矩形状をなしており、ハウジング３２の先端側から自身先端が突き出すようにハウジング３２内に挿着される。また、研磨砥石３４は、ハウジング３２内（案内ブッシュ３５内）に僅かな隙間を隔てることで遊嵌して挿着される。これにより、研磨砥石３４は、案内ブッシュ３５の内壁に導かれることで、ハウジング軸ＣＬの方向に沿ってスライド移動可能とされている。
【００１８】
研磨砥石３４は、種々の砥石を採用可能であるが、圧延ロールの周面をオンラインで研磨する用途において、研磨砥石の砥粒の粒度は、３６番以下が好ましく、さらに、複雑な孔型ロール表面の形状の研磨などにおいては、圧延ロールの周面の形状に倣って成形され易いという観点から２４番以下がより好ましい。砥粒の材質としては、破砕性の良い炭化ケイ素系砥粒が好ましい。
【００１９】
図５（ａ）は、砥石材質選定のためのオフラインテストの結果である。試験前の表面粗さＲａが約５μｍであるロール表面に、各種材質の研削材を用いた研削砥石を同条件で当接し続けた後の表面粗さを砥石種類により比較した。研削砥石の粒度（番手）は４６番で一定とし、また、砥石形状も共通とした。図５（ａ）の砥石種類の記号は、ＪＩＳ  Ｒ６１１１：２００５「人造研削材」に規定されるもので、Ｃは黒色炭化ケイ素研削材、ＧＣは緑色炭化ケイ素研削材、ＷＡ：は白色アルミナ研削材を示す。図５（ａ）に示すように、研削砥石としては、炭化ケイ素系研削材、特に、黒色炭化ケイ素研削材が好ましいことがわかる。
【００２０】
図５（ｂ）は、砥石の粒度（番手）のためのオフラインテストの結果である。試験前の表面粗さＲａが約５μｍであるロール表面に、各種番手の黒色炭化ケイ素研削材を用いた研削砥石を同条件で当接し続けた後の表面粗さを研削材の粒度（番手）により比較した。縦軸の表面粗さＲａの減少率とは、試験前の表面粗さＲａから試験後の表面粗さＲａを引いたものを試験前の表面粗さＲａで除した値をパーセント表示したものである。
【００２１】
この結果、砥石の番手が３６番、４６番、１００番の場合を比較すると、３６番の場合の結果がもっともよく、砥石の番手が小さくなるほど、表面粗さＲａの減少率が大きくなり、表面研削の効果が大きいことがわかる。図５（b）とは別のチャンスで、さらに番手の小さい２４番の研削砥石で試験したところ、表面粗さＲａの減少率は３６番の場合よりもさらに大きくなることを確認した。よって、砥石の番手が３６番の場合よりも良好な研削効果が必要な場合には、砥石の粒度（番手）を２４番以下にすることがいっそう好ましい。
【００２２】
そして、この研磨砥石３４は、図３ないし図４に示すように、自身先端部に、自身の基端側から先端側に向けて縮幅するように形成された傾斜面３４ｔを有する。なお、この例では、傾斜面３４ｔとして平坦な面からなる勾配面が各水平ロール１１，１１、２１，２１の軸方向に向けて形成されている例であるが、研磨砥石３４が円筒状であれば、傾斜面３４ｔとして円錐面状の斜面であるテーパ面を形成してもよい。研磨砥石の先端部の面積は、除去すべき肌荒れの発生状況に応じて選択することができる。断面積の小さい研磨砥石を用いることにより、ロールへの接触面積を本発明と同程度にすることは可能であるが、本発明の場合には、先端部よりも基端部寄りでは研磨砥石の断面積が大きく、不測の衝撃を受けた際などの折損・破損の可能性が小さいという点で有利である。
【００２３】
また、ハウジング３２内には押圧ばねとしての円筒コイルばね３３が介装されている。この円筒コイルばね３３は、研磨砥石３４をその後端側から押圧するようにハウジング３２内に挿入されている。なお、この例では、円筒コイルばね３３と研磨砥石３４との間には、更に押圧ロッド３７が配設されている。押圧ロッド３７は、その先端側が案内ブッシュ３５の内壁に沿って導かれるようにハウジング３２に内嵌されており、円筒コイルばね３３の押圧力が押圧ロッド３７を介して研磨砥石３４に伝えられるようになっている。なお、押圧ロッド３７を設けることなく円筒コイルばね３３の押圧力を直接研磨砥石３４に伝える構成としてもよい。しかし、円筒コイルばね３３の押圧力を円滑に研磨砥石３４に伝える上では、本実施形態のように、押圧ロッド３７を介して伝達する構成が好ましい。
【００２４】
さらに、ハウジング３２の後端には、円筒コイルばね３３を支持しその押圧量を調整する押圧量調整手段としての油圧ジャッキ３６が付設されている。この油圧ジャッキ３６は、図３に示すように、その本体３６ｓ内にオイル(作動油)の押圧で軸方向に伸長駆動されるラム３６ｒが挿入されている。ラム３６ｒは、調整ボルト３６ｂの操作により、その操作量に応じて図外のタンクからオイルが本体３６ｓ内に導かれる。これにより、ラム３６ｒの先端面により円筒コイルばね３３を当該円筒コイルばね３３の後端側から一定の圧力で支持するとともに、油圧ジャッキ３６の押し込み量を調整可能とされている。そのため、ハウジング３２の軸方向でのラム３６ｒの支持位置を変えて円筒コイルばね３３の押圧量を調整することができる。
【００２５】
これにより、被圧延材Ｗが圧延中にあっては、カリバロール２，３、および水平ロール１１，１１、２１，２１の周面２ｓ，３ｓ、および１１ｓ，１１ｓ、２１ｓ，２１ｓに、研磨砥石３４の先端３４ｓが所望の押圧力により常時当接するようになっている。また、研磨砥石３４と油圧ジャッキ３６との間に円筒コイルばね３３が介装されているので、研磨時の振動を吸収することができる。そのため、研磨砥石３４の破損も防止または抑制され、油圧ジャッキ３６の負担も軽減される。押圧を解除する際は、不図示のリリーズスクリューを緩めることによりラム３６ｒへの押圧が解除されて油圧ジャッキ３６の支持位置を初期位置に戻すことができる。
【００２６】
次に、この周面研磨装置を用いた形鋼圧延用圧延ロールの周面研磨方法、並びにこの周面研磨装置およびこれを用いた圧延ロールの研磨方法の作用効果について説明する。
本発明の圧延ロールの周面研磨方法は、上述の研磨装置を用い、カリバロール２，３、および各水平ロール１１，１１、２１，２１に対して、図１に示したように、カリバロール２，３、および各水平ロール１１，１１、２１，２１の周面２ｓ，３ｓ、および１１ｓ，１１ｓ、２１ｓ，２１ｓに各研磨器３０を対向配置し、各研磨器３０の研磨砥石３４をカリバロール２，３、および各水平ロール１１，１１、２１，２１の周面２ｓ，３ｓ、および１１ｓ，１１ｓ、２１ｓ，２１ｓに常時当接させ、各周面２ｓ，３ｓ、および１１ｓ，１１ｓ、２１ｓ，２１ｓをオンラインで研磨する。
【００２７】
このオンラインでの周面研磨方法であると、上述の研磨器３０が、筒状のハウジング３２と、このハウジング３２の先端側の研磨砥石３４と、ハウジング内に介装される円筒コイルばね３３と、この円筒コイルばね３３の後端側を支持し円筒コイルばね３３の押圧量を調整する油圧ジャッキ３６とを有する構成なので、周面研磨装置の構造が簡単である。よって、圧延機周辺の狭いスペースでの設置が可能であり且つ安価で実用的である。
【００２８】
そして、上述の研磨砥石３４には、自身先端部に、自身の基端側から先端側に向けて縮幅するように形成された傾斜面（テーパ面または勾配面）が形成されているので、カリバロール２，３、および水平ロール１１，１１、２１，２１の周面２ｓ，３ｓ、および１１ｓ，１１ｓ、２１ｓ，２１ｓが曲面を有するような複雑な形状を有する場合であっても、傾斜面によって研磨砥石３４の先端の角（エッジ）でのロールの周面２ｓ，３ｓ、および１１ｓ，１１ｓ、２１ｓ，２１ｓとの「あたり」が緩和される。そのため、研磨砥石３４の先端の角による、ロールの周面２ｓ，３ｓ、および１１ｓ，１１ｓ、２１ｓ，２１ｓへの段部の形成が抑制される。
【００２９】
特に、上記実施形態では、研磨砥石３４は、砥粒が炭化ケイ素系砥粒であり、その粒度を３６番以下の２４番としたので、研磨砥石３４が圧延ロールの周面の形状に倣って成形され易く、複雑な孔型ロール表面の形状の研磨に好適である。
具体的には、図６に研磨前後のロール表面の形状例を示すように、圧延ロールの周面用として、好ましい研磨（ロール表面の肌荒れ部分の除去）を行うことができる。つまり、同図(ａ)に示すように、圧延ロール周面の表面に発生していた肌荒れが、上述のオンラインでの研磨により、同図(ｂ)に示すように肌荒れ部分を除去するように研磨することができた。
【００３０】
本発明に係る研磨装置（上記実施形態の構成）を用いた研磨の効果を、発生したロール表面の肌荒れを除去するために、圧延ラインを停止して人手によるグラインダ手入れ作業を行った回数（成型した被圧延材１０００ｔ当たりの手入れ回数）で比較したところ、本発明を使用した場合には本発明を使用しなかった場合の約１／３にまで、大幅に低減した。
なお、本発明に係る形鋼圧延用圧延ロールの研磨装置およびこれを用いた圧延ロールの研磨方法は、上記実施形態に限定されるものではなく、本発明の趣旨を逸脱しなければ種々の変形が可能であることは勿論である。
例えば上記実施形態では、Ｈ形鋼の圧延ラインを例に説明したが、これに限らず、本発明は、種々の形鋼の圧延ラインに適用することができる。
【００３１】
また、例えば上記実施形態では、圧延機がブレークダウンミルおよびユニバーサルミルの例で説明したが、これに限らず、形鋼を圧延するための圧延ロールの周面をオンラインで研磨する工程であれば、種々の圧延機の圧延ロールに対して適用することができる。特に、図１（ａ）に示すような、多様な形状の孔形が設けられたカリバロールが、粗圧延機に限らず、中間圧延機や仕上圧延機に用いられる場合においても本発明は適用可能であり、特に、孔形部分のロール周面が曲面を有するような複雑な孔形形状を有する場合に、好適に適用可能である。
【符号の説明】
【００３２】
１    ブレークダウンミル
２    上ロール（カリバロール）
３    下ロール（カリバロール）
４    孔型
１０    中間圧延機
１１    水平ロール
１１ｓ    水平ロールの周面
１２    竪ロール
１５    孔型
２０    仕上圧延機
２１    水平ロール
２２    竪ロール
２５    孔型
３０    研磨器
３２    ハウジング
３４    研磨砥石
３４ｓ    研磨砥石の先端
３４ｔ    研磨砥石の傾斜面
３５    案内ブッシュ
３６    油圧ジャッキ（押圧量調整手段）
３７    押圧ロッド
Ｗ    被圧延材
【図１】
2014076482.tif 000003
【図２】
2014076482.tif 000004
【図３】
2014076482.tif 000005
【図４】
2014076482.tif 000006
【図５】
2014076482.tif 000007
【図６】
2014076482.tif 000008